폴리에테르에테르케톤(PEEK), 폴리에테르케톤(PEK) 등의 폴리에테르케톤 수지는 내열성, 내약품성, 기계 강도 등이 우수한 대표적인 반 결정성 열가소성 수지이고, 1978년에 ICI사에서 개발된 이래, 종래의 합성 수지에서는 대응 불가능하던 수많은 어플리케이션 분야에 사용되고 있다.PEEK 및 PEK가 종래의 열가소성 수지와 상이한 특징적인 점의 하나로 그의 고차 구조를 들 수 있다.  통상, 일반적인 반 결정성의 열가소성 수지의 경우, 고화 상태에서는 결정상과 비결정상를 갖지만, PEEK나 PEK 등의 주쇄에 벤젠환이나 나프탈렌환 등을 갖는 고분자 화합물의 경우, 결정상과 비결정상 외에 리지드ㆍ아몰퍼스라고 불리는 운동성이 낮은 비결정상이 있는 것이, 예를 들면 1999년의 고분자 학회에서 동경 공업 대학의 연구팀에 의해 발표되었다[비특허문헌 1(고분자 학회 예비 요약 원고집, vol.48, N0.14, p.3735, 1999)].  이러한 복잡한 고차 구조를 갖기 때문에, 통상, 일반적인 반 결정성 고분자 이상으로 물성, 특히 용융 점도나 결정화 속도의 분자량 및 분자량 분포의 의존성이 크고, 그것이 나아가서는 용융 점도나 결정화 속도에 크게 영향을 받는 성형 가공 공정 후의 제품의 기계 물성에 큰 영향을 미치고 있다.  한편, PEEK나 PEK 등의 중합 공정은 종래의 일반적인 합성 수지와 비교하여, 이용하는 용제의 특수성, 합성된 중합체의 융점(Tm)이나 유리 전이 온도(Tg)가 높은 점에서 유래하는 높은 중합 온도나 고점성, 또한 중합 최종 공정에서 용제나 잔류 단량체의 세정 공정이 필요한 점 등에서 매우 복잡하다.  그로 인해, 예를 들면 폴리아미드 수지나 폴리에스테르 수지와 같이 중합 반응의 컨트롤에 의해, 분자량이 상이한 여러 가지 등급을 개발하는 것은 반드시 용이하지만은 않다.  또한, 분자량 분포의 컨트롤은 보다 곤란하고, 반드시 용도마다 적절한 성형 가공성을 갖는 등급이 시장에 제공되어 온 것은 아니다.이와 같이, 폴리에테르케톤 수지의 결정 구조 등의 고차 구조는 복잡하고, 그것을 중합 조건에 의해 정밀하게 조정하는 것은 그의 용해성이 낮은 점이나 용융 점도가 높은 점 등에서, 일반적인 열가소성 수지보다도 곤란하다.  또한, 고차 구조를 정밀하게 조정할 수 없는 경우, 소정의 용융 점도나 결정화 온도 등을 갖는 폴리에테르케톤 수지를 안정적으로 얻는 것은 어려우며, 그와 같은 폴리에테르케톤 수지로부터 소정의 기계적 특성을 갖는 성형체를 안정적으로 얻기 위해서는 성형 공정에서 상당한 연구가 요구된다.  특히 용융 점도나 결정화 온도는 성형체의 강도뿐만 아니라, 성형 가공에 있어서의 작업 효율에도 영향을 주기 때문에, 이들을 어떻게 조정할지는 큰 기술적 과제이다.소정의 물성을 갖는 수지 조성물을 얻는 방법으로는, 예를 들면 2 이상의 수지를 적절하게 혼합하는 방법이 있다.  일본 특허 공개 제2006-241201호 공보(특허문헌 1)에는 (A) 스티렌계 수지 1종 이상 및 (B) 스티렌계 수지 이외의 열가소성 수지를 포함하고, 구조 주기 0.001 내지 1 ㎛의 양상 연속 구조, 또는 입자 간 거리 0.001 내지 1 ㎛의 분산 구조를 갖는 스티렌계 수지 조성물이면서, 180 내지 300 ℃, 전단 속도 1000 s-1에 있어서의 용융 점도의 비[(A)성분/(B)성분]가 0.1 이상인 스티렌계 수지 조성물이 개시되어 있다.  그러나, 스티렌계 수지는 결정성 열가소성 수지가 아니며, 2종의 수지를 혼합하더라도 성형 사이클을 개선할 수 없다.일본 특허 공표 제2008-528768호 공보(특허문헌 2)에는 용융 마스터 배치와 이 용융 마스터 배치보다도 용융 점도가 낮은 제1 중합체를 혼합하여 저점도 용융 마스터 배치를 형성하고, 저점도 용융 마스터 배치와 제2 중합체를 혼합하여 도전성 조성물을 형성하는 방법이 개시되어 있다.  그러나, 제2 중합체와의 혼화성을 높이기 위해서, 용융 마스터 배치와 용융 점도가 상이한 제1 중합체를 혼합하고 있고, 이 혼합물은 제2 중합체와 혼합되기 때문에, 성형 사이클 및 성형체의 기계적 특성에 미치는 영향은 작다.일본 특허 공표 제2007-506833호 공보(특허문헌 3)에는 0.05 내지 0.12 kNsm-2의 용융 점도(MV)를 가지면서, (a) 페닐 부분, (b) 카르보닐 부분 및 (c) 에테르 부분을 갖는 고분자 재료를 포함하는 팩이 개시되어 있다.  이 문헌에는 복수의 저점도 폴리에테르에테르케톤의 혼합물도 기재되어 있다.  그러나, 고충전 재료를 얻기 위해서, 저점도의 폴리에테르에테르케톤끼리를 혼합하고 있기 때문에, 성형 사이클이나 성형체의 기계적 특성을 개선할 수 없다.WO2009/057255호 공보(특허문헌 4)에는 (A) 분자량이 5000 이상 200만 미만의 중합 성분 및 (B) 분자량이 1000 이상 5000 미만의 중합 성분을 함유하고, (A):(B)의 중량비가 60:40 내지 97:3인 폴리에테르에테르케톤이 개시되어 있다.  그러나, 이 폴리에테르에테르케톤은 (A) 수지 성분에 더하여, (B) 올리고머 성분을 포함하고 있기 때문에, 유동성은 향상되지만 기계적 특성은 저하된다.
이 문장들은 임의의 순서로 섞여 있습니다. 모든 문장을 활용하여 원본 단락의 순서와 내용을 올바른 순서로 재구성하세요.
#문장 리스트: [' 그러나, 제2 중합체와의 혼화성을 높이기 위해서, 용융 마스터 배치와 용융 점도가 상이한 제1 중합체를 혼합하고 있고, 이 혼합물은 제2 중합체와 혼합되기 때문에, 성형 사이클 및 성형체의 기계적 특성에 미치는 영향은 작다.일본 특허 공표 제2007-506833호 공보(특허문헌 3)에는 0.05 내지 0.12 kNsm-2의 용융 점도(MV)를 가지면서, (a) 페닐 부분, (b) 카르보닐 부분 및 (c) 에테르 부분을 갖는 고분자 재료를 포함하는 팩이 개시되어 있다.', ' 특히 용융 점도나 결정화 온도는 성형체의 강도뿐만 아니라, 성형 가공에 있어서의 작업 효율에도 영향을 주기 때문에, 이들을 어떻게 조정할지는 큰 기술적 과제이다.소정의 물성을 갖는 수지 조성물을 얻는 방법으로는, 예를 들면 2 이상의 수지를 적절하게 혼합하는 방법이 있다.', ' 또한, 분자량 분포의 컨트롤은 보다 곤란하고, 반드시 용도마다 적절한 성형 가공성을 갖는 등급이 시장에 제공되어 온 것은 아니다.이와 같이, 폴리에테르케톤 수지의 결정 구조 등의 고차 구조는 복잡하고, 그것을 중합 조건에 의해 정밀하게 조정하는 것은 그의 용해성이 낮은 점이나 용융 점도가 높은 점 등에서, 일반적인 열가소성 수지보다도 곤란하다.', ' 그러나, 고충전 재료를 얻기 위해서, 저점도의 폴리에테르에테르케톤끼리를 혼합하고 있기 때문에, 성형 사이클이나 성형체의 기계적 특성을 개선할 수 없다.WO2009/057255호 공보(특허문헌 4)에는 (A) 분자량이 5000 이상 200만 미만의 중합 성분 및 (B) 분자량이 1000 이상 5000 미만의 중합 성분을 함유하고, (A):(B)의 중량비가 60:40 내지 97:3인 폴리에테르에테르케톤이 개시되어 있다.', '폴리에테르에테르케톤(PEEK), 폴리에테르케톤(PEK) 등의 폴리에테르케톤 수지는 내열성, 내약품성, 기계 강도 등이 우수한 대표적인 반 결정성 열가소성 수지이고, 1978년에 ICI사에서 개발된 이래, 종래의 합성 수지에서는 대응 불가능하던 수많은 어플리케이션 분야에 사용되고 있다.PEEK 및 PEK가 종래의 열가소성 수지와 상이한 특징적인 점의 하나로 그의 고차 구조를 들 수 있다.', ' 통상, 일반적인 반 결정성의 열가소성 수지의 경우, 고화 상태에서는 결정상과 비결정상를 갖지만, PEEK나 PEK 등의 주쇄에 벤젠환이나 나프탈렌환 등을 갖는 고분자 화합물의 경우, 결정상과 비결정상 외에 리지드ㆍ아몰퍼스라고 불리는 운동성이 낮은 비결정상이 있는 것이, 예를 들면 1999년의 고분자 학회에서 동경 공업 대학의 연구팀에 의해 발표되었다[비특허문헌 1(고분자 학회 예비 요약 원고집, vol.48, N0.14, p.3735, 1999)].', ' 일본 특허 공개 제2006-241201호 공보(특허문헌 1)에는 (A) 스티렌계 수지 1종 이상 및 (B) 스티렌계 수지 이외의 열가소성 수지를 포함하고, 구조 주기 0.001 내지 1 ㎛의 양상 연속 구조, 또는 입자 간 거리 0.001 내지 1 ㎛의 분산 구조를 갖는 스티렌계 수지 조성물이면서, 180 내지 300 ℃, 전단 속도 1000 s-1에 있어서의 용융 점도의 비[(A)성분/(B)성분]가 0.1 이상인 스티렌계 수지 조성물이 개시되어 있다.', ' 그로 인해, 예를 들면 폴리아미드 수지나 폴리에스테르 수지와 같이 중합 반응의 컨트롤에 의해, 분자량이 상이한 여러 가지 등급을 개발하는 것은 반드시 용이하지만은 않다.', ' 한편, PEEK나 PEK 등의 중합 공정은 종래의 일반적인 합성 수지와 비교하여, 이용하는 용제의 특수성, 합성된 중합체의 융점(Tm)이나 유리 전이 온도(Tg)가 높은 점에서 유래하는 높은 중합 온도나 고점성, 또한 중합 최종 공정에서 용제나 잔류 단량체의 세정 공정이 필요한 점 등에서 매우 복잡하다.', ' 이러한 복잡한 고차 구조를 갖기 때문에, 통상, 일반적인 반 결정성 고분자 이상으로 물성, 특히 용융 점도나 결정화 속도의 분자량 및 분자량 분포의 의존성이 크고, 그것이 나아가서는 용융 점도나 결정화 속도에 크게 영향을 받는 성형 가공 공정 후의 제품의 기계 물성에 큰 영향을 미치고 있다.', ' 이 문헌에는 복수의 저점도 폴리에테르에테르케톤의 혼합물도 기재되어 있다.', ' 그러나, 이 폴리에테르에테르케톤은 (A) 수지 성분에 더하여, (B) 올리고머 성분을 포함하고 있기 때문에, 유동성은 향상되지만 기계적 특성은 저하된다.', ' 그러나, 스티렌계 수지는 결정성 열가소성 수지가 아니며, 2종의 수지를 혼합하더라도 성형 사이클을 개선할 수 없다.일본 특허 공표 제2008-528768호 공보(특허문헌 2)에는 용융 마스터 배치와 이 용융 마스터 배치보다도 용융 점도가 낮은 제1 중합체를 혼합하여 저점도 용융 마스터 배치를 형성하고, 저점도 용융 마스터 배치와 제2 중합체를 혼합하여 도전성 조성물을 형성하는 방법이 개시되어 있다.', ' 또한, 고차 구조를 정밀하게 조정할 수 없는 경우, 소정의 용융 점도나 결정화 온도 등을 갖는 폴리에테르케톤 수지를 안정적으로 얻는 것은 어려우며, 그와 같은 폴리에테르케톤 수지로부터 소정의 기계적 특성을 갖는 성형체를 안정적으로 얻기 위해서는 성형 공정에서 상당한 연구가 요구된다.']